(57)【要約】  本発明は、二次付着レス効果に優れる美容方法を提供する。本発明にかかる美容方法は、皮膚に化粧料を塗布するステップと、薄膜の基材膜面を皮膚に貼付するステップと、貼付した薄膜の支持体を除去するステップと、を有する美容方法であって、  薄膜が、膜厚が１０〜５００ｎｍの基材膜と支持体からなることを特徴とする。
2014058060.tif 000002
【特許請求の範囲】
【請求項１】
皮膚に化粧料を塗布するステップと、薄膜の基材膜面を皮膚に貼付するステップと、貼付した薄膜の支持体を除去するステップと、を有する美容方法であって、
薄膜が、膜厚が１０〜５００ｎｍの基材膜と支持体からなることを特徴とする美容方法。
【請求項２】
皮膚に化粧料を塗布するステップと、薄膜の支持体を除去するステップと、該皮膚に基材膜を貼付するステップと、を有する美容方法であって、
薄膜が、膜厚が１０〜５００ｎｍの基材膜と支持体からなることを特徴とする美容方法。
【請求項３】
請求項１または２に記載の美容方法において、化粧料がスキンケア化粧料、メーキャップ化粧料、サンケア化粧料から選択される１種または２種以上の化粧料であることを特徴とする美容方法。
【請求項４】
請求項３に記載の美容方法において、化粧料が日焼け止め、日中用美容液、日中用乳液、ＢＢクリームから選択される１種または２種以上のサンケア化粧料であることを特徴とする美容方法。
【請求項５】
請求項４に記載の美容方法において、サンケア化粧料が非水乳化日焼け止めであることを特徴とする美容方法。
【請求項６】
請求項１〜５のいずれかに記載の美容方法において、基材膜が、ポリ乳酸、ポリグリコール酸、ポリカプロラクトン、あるいはこれらの共重合体、アクリルウレタン共重合体から選ばれる１種または２種以上を含むことを特徴とする美容方法。
【請求項７】
請求項１〜６のいずれかに記載の美容方法において、基材膜にヒアルロン酸またはその誘導体膜が担持されていることを特徴とする美容方法。
【請求項８】
請求項１〜７のいずれかに記載の美容方法において、支持体が水溶性高分子膜または布であることを特徴とする美容方法。
【請求項９】
皮膚に化粧料を塗布した後、基材膜（支持体を除去した薄膜）を貼付するメーキャップ方法であって、
薄膜が、膜厚が１０〜５００ｎｍの基材膜と支持体からなることを特徴とするメーキャップ方法。
【請求項１０】
膜厚が１０〜５００ｎｍの基材膜と支持体からなる薄膜と、非水乳化日焼け止めと、からなることを特徴とする美容用キット。
【発明の詳細な説明】
【関連出願】
【０００１】
本出願は、２０１２年１０月１２日付け出願の日本国特許出願２０１２−２２７０７６号の優先権を主張しており、ここに折り込まれるものである。
【技術分野】
【０００２】
本発明は美容方法に関し、特に二次付着レス効果に優れる美容方法に関する。
【背景技術】
【０００３】
ファンデーション、頬紅、アイシャドウ、口紅等のメーキャップ化粧料には、顔料等の色材が多量に配合されている。このようなメーキャップ化粧料が衣服等に付着しない、いわゆる二次付着レス効果を実現するために、特許文献１記載のシリコーン化多糖化合物等の皮膜剤を配合することが知られている。しかし、擦るといった刺激に対しての二次付着レス効果の実現は難しかった。【０００４】
一方、紫外線は、皮膚にあらゆる悪影響を及ぼす。このため、皮膚を保護するために、さまざまな紫外線吸収剤が開発され、皮膚外用剤に配合して用いられてきた。しかし、さらなる紫外線吸収効果の向上が求められていた。
【先行技術文献】
【特許文献】
【０００５】
【特許文献１】特開平１０−２９９１０号公報
【発明の概要】
【発明が解決しようとする課題】
【０００６】
本発明は前記従来技術に鑑み行われたものであり、その解決すべき課題は、二次付着レス効果に優れる美容方法を提供することにある。また、非水乳化日焼け止め等のサンケア化粧料を用いた場合には、紫外線吸収効果に優れる美容方法を提供することもできる。
【課題を解決するための手段】
【０００７】
本発明者らが前述の課題を解決すべく鋭意研究を行った結果、皮膚に化粧料を塗布するステップと、膜厚が１０〜５００ｎｍの基材膜と支持体からなる薄膜の基材膜面を皮膚に貼付するステップと、貼付した薄膜の支持体を除去するステップと、を有することにより、二次付着レス効果に優れる美容方法を得られることを見出し、本発明を完成するに至った。
すなわち、本発明にかかる美容方法は、皮膚に化粧料を塗布するステップと、薄膜の基材膜面を皮膚に貼付するステップと、貼付した薄膜の支持体を除去するステップと、を有する美容方法であって、
薄膜が、膜厚が１０〜５００ｎｍの基材膜と支持体からなることを特徴とする。
また、本発明にかかる美容方法は、皮膚に化粧料を塗布するステップと、薄膜の支持体を除去するステップと、該皮膚に基材膜を貼付するステップと、を有する美容方法であって、
薄膜が、膜厚が１０〜５００ｎｍの基材膜と支持体からなることを特徴とする。【０００８】
前記美容方法において、化粧料がスキンケア化粧料、メーキャップ化粧料、サンケア化粧料から選択される１種または２種以上の化粧料であることが好適である。
前記美容方法において、化粧料が日焼け止め、日中用美容液、日中用乳液、ＢＢクリーム(Blemish  Balm  cream)から選択される１種または２種以上のサンケア化粧料であることが好適である。
前記美容方法において、サンケア化粧料が非水乳化日焼け止めであることが好適である。
前記美容方法において、基材膜が、ポリ乳酸、ポリグリコール酸、ポリカプロラクトン、あるいはこれらの共重合体、アクリルウレタン共重合体から選ばれる１種または２種以上を含むことが好適である。
前記美容方法において、基材膜にヒアルロン酸またはその誘導体膜が担持されていることが好適である。
前記美容方法において、支持体が水溶性高分子膜または布であることが好適である。【０００９】
本発明にかかるメーキャップ方法は、皮膚に化粧料を塗布した後、基材膜（支持体を除去した薄膜）を貼付するメーキャップ方法であって、
薄膜が、膜厚が１０〜５００ｎｍの基材膜と支持体からなることを特徴とする。
本発明にかかる美容用キットは、膜厚が１０〜５００ｎｍの基材膜と支持体からなる薄膜と、非水乳化日焼け止めと、からなることを特徴とする。
【発明の効果】
【００１０】
本発明は、二次付着レス効果に優れる美容方法を提供することができる。また、非水乳化日焼け止め等のサンケア化粧料を用いた場合には、紫外線吸収効果に優れる美容方法を提供することもできる。
【図面の簡単な説明】
【００１１】
【図１】本発明の美容方法で用いられる薄膜を示す図である。
【図２】本発明の美容方法の説明図である。
【図３】本発明の美容方法の説明図である。
【図４】（Ａ−１）は、皮膚上にメーキャップ化粧料（参考例１）を塗布した写真である。（Ａ−２）は、（Ａ−１）の化粧料塗布部分を指で３回擦った写真である。（Ｂ−１）は、皮膚上にメーキャップ化粧料（参考例１）を塗布した後、基材膜を貼付した写真である。（Ｂ−２）は、（Ｂ−１）の化粧料塗布部分を指で３回擦った写真である。
【図５】（Ａ）は、高分子乳化日焼け止め（参考例２）を塗布した試料およびその上に基材膜を貼付した試料のスペクトルである。（Ｂ）は、油中水型日焼け止め（参考例３）を塗布した試料およびその上に基材膜を貼付した試料のスペクトルである。（Ｃ）は、非水乳化日焼け止め（参考例４）を塗布した試料およびその上に基材膜を貼付した試料のスペクトルである。
【発明を実施するための形態】
【００１２】
はじめに、本発明の美容方法で用いられる薄膜について説明する。
本発明で用いられる薄膜を図１に示す。
薄膜１０は、膜厚が１０〜５００ｎｍの基材膜１２と支持体１４からなる。
【００１３】
基材膜は、厚さ10〜500ｎｍであることが必要である。また、基材膜の厚さは50〜350ｎｍが好ましく、100〜250ｎｍが特に好ましい。
基材膜の厚さが厚すぎると、貼り付けする部分に違和感が生じたり、凹凸補正効果に劣る傾向がある。
基材膜の厚さが薄すぎると、操作性に劣る傾向がある。
【００１４】
基材膜の材料は、特に限定されないが、ポリ乳酸、ポリグリコール酸、ポリカプロラクトン、これらの共重合体、アクリルウレタン共重合体から選ばれる１種または２種以上の材料が好ましい。
【００１５】
基材膜の作製方法は、本発明の厚さに作製できるものであれば特に限定されないが、スピンコーティング法、（マイクロ）グラビア法、あるいはスプレーコーティング法により作製することが好ましい。特にスピンコーティング法の場合は、スピンコーターは任意のものを用いることができるが、回転数2000〜5000ｒｐｍで作製することが好ましい。
【００１６】
また、基材膜にヒアルロン酸またはその誘導体を担持させることが好ましい。本発明において、担持させる場合には、担持層（ヒアルロン酸またはその誘導体）を含めて基材膜としている。
担持層（ヒアルロン酸またはその誘導体）の厚さは特に限定されないが、均一な製品を製造するために、50〜400ｎｍが好ましい。
ヒアルロン酸またはその誘導体としては、ヒアルロン酸ナトリウム、アセチル化ヒアルロン酸等が挙げられる。
【００１７】
ヒアルロン酸またはその誘導体を担持させる方法は、任意の方法で行うことができる。例えば、基材膜をスピンコーティング法、（マイクロ）グラビア法、あるいはスプレーコーティング法等により作製後、ヒアルロン酸またはその誘導体含有溶液を滴下・乾燥させる方法や、ヒアルロン酸またはその誘導体を基材膜材料に分散させた分散液を得た後、スピンコーティング法、（マイクロ）グラビア法、あるいはスプレーコーティング法等に用いられる基板上に該分散液を滴下する方法等が挙げられる。
【００１８】
支持体としては、水溶性高分子膜または布を用いることが好ましい。基材膜のみでは、薄すぎて作製後の剥離等が難しく、取り扱い性も悪いが、支持体を積層することで、取り扱い性に優れた薄膜を実現できる。
支持体の厚さは特に限定されないが、１〜５００μｍが好ましい。
【００１９】
水溶性高分子膜としては、特に限定されないが、ポリビニルアルコールまたはその誘導体、ポリエーテルまたはその誘導体、ポリサッカライド類、高分子電解質あるいはその塩、ヒアルロン酸またはその誘導体から選ばれる１種または２種以上を含むことが好ましい。
なお、取り扱いを容易にするために、ヒアルロン酸ナトリウム等を担持させる場合、支持体として水溶性高分子膜に加えてPET（ポリエチレンテレフタレート）樹脂膜を用いてもよい。
【００２０】
布としては、特に限定されないが、メッシュまたは不織布が好ましい。
メッシュとは、網目状の樹脂シートであり、素材としてはPET樹脂、ポリエステル樹脂、ナイロンなどが挙げられ、剥離性の点でPET樹脂が好ましく用いられるが、いずれも良好に用いることができる。
また、不織布としては、ナイロン、セルロース、ポリエステル繊維などが挙げられる。
なお、本発明においては、基材膜が皮膚上に均一に貼付されている状態に導くための支持体の種類や使用方法の例を挙げているが、均一に皮膚上に貼付されるものであれば、本願の効果を奏することができる。
【００２１】
本発明の美容方法は、優れた二次付着レス効果および化粧もちの向上を実現するために実施されるものである。
【００２２】
本発明の美容方法は、皮膚に化粧料を塗布するステップ（図２（Ａ））と、薄膜の支持体を除去するステップ（図２（Ｂ））と、該皮膚に基材膜を貼付するステップ（図２（Ｃ））と、を有する。
【００２３】
まず、図２（Ａ）に示されるように、皮膚に化粧料２０を塗布することが必要である。
化粧料としては、特に限定されず、スキンケア化粧料、メーキャップ化粧料、サンケア化粧料等が挙げられる。これらのうち、サンケア化粧料が好ましい。
【００２４】
サンケア化粧料は、皮膚を紫外線から守るために用いられる化粧料であって、一般に紫外線吸収剤が高配合されている。本発明において、サンケア化粧料とは、必ずしもボディ用ではなく、顔用の化粧料も含まれる。サンケア化粧料としては、日焼け止め、日中用美容液、日中用乳液などを含むが、ＢＢクリームも含まれる。
なお、ＢＢクリームはBlemish  Balm  creamの略で、日焼け止め機能の他、化粧下地、ファンデーション、コンシーラ等のメーキャップ化粧料の機能および美容液の機能も有する多機能化粧料であるため、サンケア化粧料とメーキャップ化粧料の両方に分類されることがある。
【００２５】
本発明において、化粧料２０として、非水乳化日焼け止めを用いることが特に好ましい。非水乳化日焼け止めを用いることで、本発明の美容方法による紫外線吸収効果の向上を特に実感することができる。
【００２６】
メーキャップ化粧料としては、ファンデーション、頬紅、アイシャドウ、化粧下地、口紅、ＢＢクリーム等が挙げられる。
【００２７】
スキンケア化粧料としては、化粧水、乳液、美容液、クリーム等が挙げられる。スキンケア化粧料を用いた場合には、有効成分の優れた経皮吸収効果を実現することができる。このため、スキンケア化粧料を用いる場合、保湿剤、美白剤、血行促進剤、植物抽出物等の有効成分を配合することが好ましい。
【００２８】
次に、図２（Ｂ）に示されるように、薄膜の支持体１４を除去し、基材膜１２を得ることが必要である。
支持体として水溶性高分子膜を用いる場合、水溶性高分子膜は、例えば水に浸漬させることで容易に除去することができる。
支持体として布を用いる場合、水や化粧水等を皮膚に塗布し、薄膜の基材膜側を皮膚に貼付することで、基材膜を肌に貼付し、支持体のみを剥離することができる。
【００２９】
そして、図２（Ｃ）に示されるように、皮膚に基材膜を貼付することが必要である。
ヒアルロン酸またはその誘導体を基材膜に担持させている場合、ヒアルロン酸またはその誘導体担持側を皮膚に貼付することが好ましい。
【００３０】
本発明の美容方法において、薄膜の支持体を除去するステップと、該皮膚に基材膜を貼付するステップは、順番が逆でも構わない。
すなわち、本発明にかかる美容方法は、皮膚に化粧料を塗布するステップ（図３（Ａ））と、薄膜の基材膜面を皮膚に貼付するステップ（図３（Ｂ））と、貼付した薄膜の支持体を除去するステップ（図３（Ｃ））と、を有する。
これらのステップは、上記の実施形態と同様に行うことができる。
【００３１】
図３（Ｂ）に示されるステップでは、化粧料で適度に濡れた皮膚に薄膜を貼付する。支持体として布を用いる場合、このような濡れた皮膚に容易に薄膜を貼付することができる。このため、本実施形態において、支持体が布であることが好ましい。
【００３２】
本発明の美容方法で貼り付けされた基材膜は、使用後に、水やその他の洗浄料（例えばメイク落とし、洗顔料等）により、はがすことができる。
このように、単なる水であっても、濡らすことで、基材膜を除去することができる。しかし、本発明の基材膜は、通常の発汗のみではがれることはない。
【実施例】
【００３３】
はじめに、本発明の美容方法に用いられる薄膜の作製方法を示す。【００３４】
・薄膜作製方法
全ての操作は、クリーンルーム(クラス10,000)内にスピンコーター(Opticoat  MS-A  150、MIKASA社製)を設置して行った。
シリコン基板（KST  World社製）を4cm×4cmに切り取り、SPM（H2SO4/H2O  2.3：1(v/v) ）に120℃にて10分間浸漬した後、イオン交換水（抵抗率  18MΩcm）にて洗浄した。この基板をスピンコーターに設置して、ポリＬ乳酸（以下、ＰＬＡ）ジクロロメタン溶液(Mw:100,000、ポリサイエンス社製、20mg/mL)を500μL滴下して、スピンコート(4000rpm、20秒) を行い、ポリＬ乳酸膜を得た。得られたポリＬ乳酸膜の厚さを原子間力顕微鏡（キーエンス社製）で測定したところ、120ｎｍであった。
次に、ヒアルロン酸ナトリウム（バイオヒアロ12（株式会社資生堂製））を７０％エタノール水溶液にて10mg/mLに調製しておき、これをポリＬ乳酸膜上に約1.5mL滴下して乾燥(80℃、30分)させ、イオン交換水にて基板表面を洗浄(室温、1分)、窒素ガスにて表面を乾燥させ、基材膜（ポリＬ乳酸膜にヒアルロン酸ナトリウムを担持した膜；厚さ130ｎｍ）を得た。
さらに、基材膜の表面にポリビニルアルコール水溶液（以下ＰＶＡ、Mw:22,000、関東化学社製、100mg/mL）を0.5mL滴下して乾燥させて水溶性高分子膜（ＰＶＡフィルム）を基材膜上に形成させた(80℃、30分)。シリコン基板から基材膜を水溶性高分子膜ごと剥がし、薄膜を得た。
なお、以下に示す効果は、薄膜を水に浸漬して水溶性高分子膜を溶解して得られた基材膜を、ヒアルロン酸ナトリウムを担持させた側を皮膚に貼付することにより評価された。【００３５】
まず、本発明者らは、メーキャップ化粧料を塗布した皮膚に、上記作製方法で得られた薄膜の基材膜を貼付した皮膚について検討を行った。
下記方法によりメーキャップをした皮膚（Ａ（コントロール）およびＢ）を撮影した写真を、それぞれ図４（Ａ−１）、（Ｂ−１）に示す。該皮膚を指で３回ずつ、同じ力で擦った場合のアイシャドウの取れを撮影した写真を、それぞれ図４（Ａ−２）、（Ｂ−２）に示す。【００３６】
・皮膚Ａ（コントロール）
何も塗布していない皮膚に、下記参考例１のアイシャドウをアイシャドウチップで塗布した。
・皮膚Ｂ
何も塗布していない皮膚に、下記参考例１のアイシャドウをアイシャドウチップで塗布した。そして、該皮膚に少し水をつけて、基材膜を貼付し、基材膜が乾燥するまで１分間放置した。【００３７】
参考例１  アイシャドウ
タルク                ４５  質量％
マイカ                １５
セリサイト              ５
顔料                  １５
パール顔料            １０
流動パラフィン          ６
ジメチルポリシロキサン  ２
酸化防止剤              ２
防腐剤                  適量【００３８】
図４より、メーキャップ化粧料を塗布後に基材膜を貼付することにより、メーキャップ化粧料が落ちにくく、化粧もちが上がると共に、二次付着レス効果に優れることがわかった。【００３９】
本発明者らは、上記作製方法で薄膜を作製し、サンケア化粧料と併用した場合の基材膜の紫外線吸収効果を検討した。
すなわち、ＰＭＭＡ板に下記参考例２〜４の各サンケア化粧料を塗布した試料の、紫外線領域の吸収率を測定した。その後、各試料に基材膜を貼付し、同じ部位の紫外線領域の吸収率を測定した。なお、測定は、U-3500自記分光光度計（日立社製）を用いて、２５℃で行った。
参考例２〜４の各試料の結果を、それぞれ図５（Ａ）〜（Ｃ）に示す。【００４０】
参考例２：高分子乳化日焼け止め
オクチルメトキシシンナメート                        ８  質量％
４−ｔ−ブチル−４’−メトキシジベンゾイルメタン    ２
（アクリレーツ／アクリル酸アルキル（Ｃ１０−３０））クロスポリマー
適量
カルボキシビニルポリマー                            適量
グリセリン                                          ５
ジプロピレングリコール                              ７
２−エチルヘキサン酸セチル                        １０
苛性カリ                                            適量
イオン交換水                                        残量【００４１】
参考例３：油中水型日焼け止め
オクチルメトキシシンナメート                        ８  質量％
４−ｔ−ブチル−４’−メトキシジベンゾイルメタン    ２
ＰＥＧ−９ポリジメチルシロキシエチルジメチコン      １
メチルシロキサン網状重合体                          ３
架橋型シリコーン・網状型シリコーンブロック共重合体  ３
ジメチルポリシロキサン                              ５
イソドデカン                                      １２
デカメチルシクロペンタシロキサン                  １８
トリ２−エチルヘキサン酸グリセリル                １０
ポリブチレングリコール                              １
エデト酸三ナトリウム                                適量
塩化ナトリウム                                      適量
エタノール                                          ５
グリセリン                                          ５
イオン交換水                                        残量【００４２】
参考例４：非水乳化日焼け止め
オクチルメトキシシンナメート                        ８  質量％
４−ｔ−ブチル−４’−メトキシジベンゾイルメタン    ２
ポリオキシエチレン(20)ポリオキシプロピレン(8)セチルエーテル
３
グリセリン                                          ５
ジプロピレングリコール                              ７
２−エチルヘキサン酸セチル                        １０
カルボキシビニルポリマー                            適量
苛性カリ                                            適量
ヘキサメタリン酸ナトリウム                          適量
イオン交換水                                        残量【００４３】
図５の結果から、基材膜を各化粧料に貼付した場合の紫外線吸収率は、コントロール（化粧料のみ）に対して、８４％（参考例２）、１０５％（参考例３）、１３０％（参考例４）であった。
したがって、高分子乳化日焼け止め以外のサンケア化粧料を塗布した部位に基材膜を貼付することで、紫外線吸収効果を高めることができることがわかった。
特に、非水乳化日焼け止めを塗布した部位に基材膜を貼付することで、非常に優れた紫外線吸収効果を実現できることがわかった。【００４４】
次に、本発明者らは、厚さ330ｎｍ（ポリＬ乳酸膜250ｎｍ＋アセチル化ヒアルロン酸80ｎｍ）の基材膜を含む薄膜を（マイクロ）グラビア法で作製した。支持体としては、布（ＰＥＴメッシュ）を用いた。
これらの薄膜も、支持体が水溶性高分子膜のものと同様、優れた二次付着レス効果およびサンケア化粧料を用いた場合の紫外線吸収効果を実現できた。【００４５】
また、本発明者らは（マイクロ）グラビア法により、上記以外の厚さ（300ｎｍ（ポリＬ乳酸膜200ｎｍ＋アセチル化ヒアルロン酸100ｎｍ）および400ｎｍ（ポリＬ乳酸膜200ｎｍ＋アセチル化ヒアルロン酸200ｎｍ））の基材膜を含む薄膜（支持体：PETメッシュ、ナイロンメッシュ、不織布）を作製した。
これらの基材膜を皮膚に貼付したところ、いずれも二次付着レス効果およびサンケア化粧料を用いた場合の紫外線吸収効果に優れていた。
【符号の説明】
【００４６】
１０      薄膜
１２      基材膜
１４      支持体
１６      角層
１８      表皮
２０      化粧料
【図１】
2014058060.tif 000003
【図２】
2014058060.tif 000004
【図３】
2014058060.tif 000005
【図４】
2014058060.tif 000006
【図５】
2014058060.tif 000007
【国際調査報告】
2014058060.tif 000008
2014058060.tif 000009
2014058060.tif 000010
2014058060.tif 000011